(57)【特許請求の範囲】
【請求項１】
化学組成式における酸化ナトリウム（Ｎａ2Ｏ）の含有率が２．０〜５．０質量％の範囲であり、化学組成式における酸化カルシウム（ＣａＯ）の含有率が０質量％以上２．２質量％以下であるスメクタイトを含むアレルゲン吸着剤が、構成繊維の少なくとも一部の繊維に固着されていることを特徴とする布帛。
【請求項２】
前記布帛におけるアレルゲン吸着剤の固着量が０．０５〜３ｇ／ｍ2である請求項１に記載の布帛。
【請求項３】
化学組成式における酸化ナトリウム（Ｎａ2Ｏ）の含有率が２．０〜５．０質量％の範囲であり、化学組成式における酸化カルシウム（ＣａＯ）の含有率が０質量％以上２．２質量％以下であるスメクタイトを含むアレルゲン吸着剤及び合成樹脂を含有する樹脂組成物からなる練り込み繊維を構成繊維の少なくとも一部に用いて構成された布帛。
【請求項４】
前記練り込み繊維におけるアレルゲン吸着剤の含有率が０．０２５〜１．５質量％である請求項３に記載の布帛。
【請求項５】
化学組成式における酸化ナトリウム（Ｎａ2Ｏ）の含有率が２．０〜５．０質量％の範囲であり、化学組成式における酸化カルシウム（ＣａＯ）の含有率が０質量％以上２．２質量％以下であるスメクタイトを含むアレルゲン吸着剤が、合成樹脂シートの表面に固着されていることを特徴とする樹脂シート。
【請求項６】
前記樹脂シートにおけるアレルゲン吸着剤の固着量が０．０５〜３ｇ／ｍ2である請求項５に記載の樹脂シート。
【請求項７】
化学組成式における酸化ナトリウム（Ｎａ2Ｏ）の含有率が２．０〜５．０質量％の範囲であり、化学組成式における酸化カルシウム（ＣａＯ）の含有率が０質量％以上２．２質量％以下であるスメクタイトを含むアレルゲン吸着剤及び合成樹脂を含有する樹脂組成物からなる樹脂シート。
【請求項８】
前記樹脂組成物におけるアレルゲン吸着剤の含有率が０．５〜５質量％である請求項７に記載の樹脂シート。
【請求項９】
前記スメクタイトの化学組成式において酸化ナトリウム（Ｎａ2Ｏ）／酸化カルシウム（ＣａＯ）の質量比が１０／０〜１０／１０の範囲である請求項１〜４のいずれか１項に記載の布帛。
【請求項１０】
前記スメクタイトは、モンモリロナイトを７０質量％以上含有するものである請求項１〜４、９のいずれか１項に記載の布帛。
【請求項１１】
前記スメクタイトは、平均粒子径が０．０１〜５μｍの粉体である請求項１〜４、９、１０のいずれか１項に記載の布帛。
【請求項１２】
前記アレルゲン吸着剤は、ダニアレルゲン吸着剤である請求項１〜４、９、１０、１１のいずれか１項に記載の布帛。
【請求項１３】
前記スメクタイトの化学組成式において酸化ナトリウム（Ｎａ2Ｏ）／酸化カルシウム（ＣａＯ）の質量比が１０／０〜１０／１０の範囲である請求項５〜８のいずれか１項に記載の樹脂シート。
【請求項１４】
前記スメクタイトは、モンモリロナイトを７０質量％以上含有するものである請求項５〜８、１３のいずれか１項に記載の樹脂シート。
【請求項１５】
前記スメクタイトは、平均粒子径が０．０１〜５μｍの粉体である請求項５〜８、１３、１４のいずれか１項に記載の樹脂シート。
【請求項１６】
前記アレルゲン吸着剤は、ダニアレルゲン吸着剤である請求項５〜８、１３、１４、１５のいずれか１項に記載の樹脂シート。
【発明の詳細な説明】
【技術分野】
【０００１】
本発明は、層状粘土鉱物であるスメクタイトの層間にアレルゲンを取り込んで吸着することのできるアレルゲン吸着剤に関する。
【０００２】
なお、この明細書及び特許請求の範囲において、「樹脂シート」の語は、樹脂シートのみならず、樹脂フィルムをも含む意味で用いる。
【背景技術】
【０００３】
近年、住宅の高気密化に伴い、ハウスダストといわれる塵等が室内にこもりやすくなっており、これらの塵等がアレルギーを引き起こす原因であるアレルゲンとなり、アトピー性皮膚炎、気管支喘息、アレルギー性鼻炎等のアレルギー疾患を多く発症しているといわれている。
【０００４】
アレルゲンには様々なタイプがあるが、例えばダニ（虫体、死骸、抜け殻、糞等）、カビ、ペット（毛、フケ等）、花粉などが挙げられ、これらがアレルギー疾患の主な原因物質であると考えられている。このようなアレルギー疾患を防ぐ対策としては、一般に、花粉等のアレルゲンを室内に入れないように工夫する、アレルゲンを除去する、アレルゲンを不活性化処理する等の手法が知られている。
【０００５】
例えばエアコンや空気清浄機においてフィルターで空気中のアレルゲンを捕集して除去することが行われている。
【０００６】
また、ダニ（虫体、死骸、抜け殻、糞等）、カビ、ペットの毛やフケ、花粉等のアレルゲンは床に堆積することが多いことから、本出願人は、カーペットにアレルゲン低減化物質を固着せしめることを提案している（特許文献１参照）。
【先行技術文献】
【特許文献】
【０００７】
【特許文献１】特開２００８−５４８９８号公報
【発明の概要】
【発明が解決しようとする課題】
【０００８】
しかしながら、前者のエアコンや空気清浄機のフィルターで空気中のアレルゲンを捕集する手法は、室内に浮遊しているアレルゲンに対しては効果があるものの、床面や壁面等に付着して浮遊していないアレルゲンに対しては全く効果は得られない。
【０００９】
また、上記特許文献１で用いているアレルゲン低減化物質は、そのほとんどがポリフェノールの一種であるから、製造工程において加熱工程を経る場合には色変化を生じやすく、このためにカーペット等の表面に所望の色合いの意匠、デザインを構成する上で支障を生じやすいという問題があった。
【００１０】
本発明は、かかる技術的背景に鑑みてなされたものであって、加熱されても色変化を生じることがない上に、アレルゲンを効率良く吸着することのできるアレルゲン吸着剤を提供することを目的とする。
【課題を解決するための手段】
【００１１】
前記目的を達成するために、本発明は以下の手段を提供する。
【００１２】
［１］化学組成式における酸化ナトリウム（Ｎａ2Ｏ）の含有率が２．０〜５．０質量％の範囲であり、化学組成式における酸化カルシウム（ＣａＯ）の含有率が０質量％以上２．２質量％以下であるスメクタイトを含むことを特徴とするアレルゲン吸着剤。
【００１３】
［２］前記スメクタイトの化学組成式において酸化ナトリウム（Ｎａ2Ｏ）／酸化カルシウム（ＣａＯ）の質量比が１０／０〜１０／１０の範囲である前項１に記載のアレルゲン吸着剤。
【００１４】
［３］前記スメクタイトは、モンモリロナイトを７０質量％以上含有するものである前項１または２に記載のアレルゲン吸着剤。
【００１５】
［４］前記スメクタイトは、平均粒子径が０．０１〜５μｍの粉体である前項１〜３のいずれか１項に記載のアレルゲン吸着剤。
【００１６】
［５］構成繊維の少なくとも一部の繊維に前項１〜４のいずれか１項に記載のアレルゲン吸着剤が固着されていることを特徴とする布帛。
【００１７】
［６］前記布帛におけるアレルゲン吸着剤の固着量が０．０５〜３ｇ／ｍ2である前項５に記載の布帛。
【００１８】
［７］合成樹脂及び前項１〜４のいずれか１項に記載のアレルゲン吸着剤を含有する樹脂組成物からなる練り込み繊維を構成繊維の少なくとも一部に用いて構成された布帛。
【００１９】
［８］前記練り込み繊維におけるアレルゲン吸着剤の含有率が０．０２５〜１．５質量％である前項７に記載の布帛。
【００２０】
［９］合成樹脂シートの表面に前項１〜４のいずれか１項に記載のアレルゲン吸着剤が固着されていることを特徴とする樹脂シート。
【００２１】
［１０］前記樹脂シートにおけるアレルゲン吸着剤の固着量が０．０５〜３ｇ／ｍ2である前項９に記載の樹脂シート。
【００２２】
［１１］合成樹脂及び前項１〜４のいずれか１項に記載のアレルゲン吸着剤を含有する樹脂組成物からなる樹脂シート。
【００２３】
［１２］前記樹脂組成物におけるアレルゲン吸着剤の含有率が０．５〜５質量％である前項１１に記載の樹脂シート。
【発明の効果】
【００２４】
［１］の発明に係るアレルゲン吸着剤は、化学組成式における酸化ナトリウム（Ｎａ2Ｏ）の含有率が２．０〜５．０質量％の範囲であり、化学組成式における酸化カルシウム（ＣａＯ）の含有率が０質量％以上２．２質量％以下であるスメクタイトで構成されているから、このスメクタイトの層間にアレルゲンを多く取り込んで吸着することができる。また、スメクタイトは、粘土鉱物であり、加熱されても色変化を生じることがないから、布帛や樹脂シート等の付与対象物の表面に所望の色合いの意匠、デザインを構成することができる。
【００２５】
［２］の発明では、スメクタイトの化学組成式において酸化ナトリウム（Ｎａ2Ｏ）／酸化カルシウム（ＣａＯ）の質量比が１０／０〜１０／１０の範囲であるから、アレルゲンの吸着性能をさらに向上させることができる。
【００２６】
［３］の発明では、スメクタイトは、モンモリロナイトを７０質量％以上含有するから、アレルゲンの吸着性能をより一層向上させることができる（後述する実施例１と実施例７の対比から明らかである）。
【００２７】
［４］の発明では、スメクタイトは、平均粒子径が０．０１〜５μｍの粉体であるから、分散性を向上させることができ、例えばこのアレルゲン吸着剤を布帛や樹脂シートに均一に付与（固着、練り込み等）することができる。
【００２８】
［５］の発明では、アレルゲンを効率良く吸着することのできる布帛が提供される。
【００２９】
［６］の発明では、布帛におけるアレルゲン吸着剤の固着量が０．０５〜３ｇ／ｍ2であるから、アレルゲンをより効率良く吸着することのできる布帛が提供される。
【００３０】
［７］の発明では、アレルゲンを効率良く吸着することのできる布帛が提供される。
【００３１】
［８］の発明では、練り込み繊維におけるアレルゲン吸着剤の含有率が０．０２５〜１．５質量％であるから、アレルゲンをより効率良く吸着することのできる布帛が提供される。
【００３２】
［９］の発明では、アレルゲンを効率良く吸着することのできる樹脂シートが提供される。
【００３３】
［１０］の発明では、樹脂シートにおけるアレルゲン吸着剤の固着量が０．０５〜３ｇ／ｍ2であるから、アレルゲンをより効率良く吸着することのできる樹脂シートが提供される。
【００３４】
［１１］の発明では、アレルゲンを効率良く吸着することのできる樹脂シートが提供される。
【００３５】
［１２］の発明では、樹脂組成物におけるアレルゲン吸着剤の含有率が０．５〜５質量％であるから、アレルゲンをより効率良く吸着することのできる樹脂シートが提供される。
【図面の簡単な説明】
【００３６】
【図１】本発明に係る布帛の一実施形態を示す断面図である。
【図２】本発明に係る樹脂シートの一実施形態を示す断面図である。
【発明を実施するための形態】
【００３７】
本発明のアレルゲン吸着剤（アレルゲン捕捉剤）は、化学組成式における酸化ナトリウム（Ｎａ2Ｏ）の含有率が２．０〜５．０質量％の範囲であり、化学組成式における酸化カルシウム（ＣａＯ）の含有率が０質量％以上２．２質量％以下であるスメクタイトを含むことを特徴とする。
【００３８】
本発明のアレルゲン吸着剤は、化学組成式における酸化ナトリウム（Ｎａ2Ｏ）の含有率が２．０〜５．０質量％の範囲であり、化学組成式における酸化カルシウム（ＣａＯ）の含有率が０質量％以上２．２質量％以下であるスメクタイトで構成されているから、このスメクタイトの層間にアレルゲン（ハウスダスト、花粉等）を多く取り込んで吸着することができる。
【００３９】
本発明において、前記スメクタイトの化学組成式における酸化ナトリウム（Ｎａ2Ｏ）の含有率は２．０〜５．０質量％の範囲であることが必要である。２．０質量％未満では、アレルゲンを吸着する効果が十分に得られない（格段に低下する）。２．０質量％以上であることで、スメクタイトの層間が広がりやすく（膨潤しやすく）なってアレルゲンを多く取り込んで吸着できるものと推定される。一方、５．０質量％を超えたものは現状では市販品を見出せておらず、また５．０質量％を超えると、スメクタイトが水等に分散しにくくなる上に、高粘度になる等の不都合を生じると推定される。中でも、前記スメクタイトの化学組成式における酸化ナトリウム（Ｎａ2Ｏ）の含有率は３．０〜４．０質量％の範囲であるのが好ましい。
【００４０】
また、前記スメクタイトの化学組成式における酸化カルシウム（ＣａＯ）の含有率は０質量％以上２．２質量％以下であることが必要である。０質量％である場合（即ち、酸化カルシウムを含有しない場合）、又は０質量％を超えて２．２質量％以下である場合には、アレルゲンを吸着する効果が十分に得られる。２．２質量％を超えると、アレルゲンを吸着する効果が十分に得られない（格段に低下する）。
【００４１】
なお、前記スメクタイトにおける化学組成の定量分析法（各含有率の測定方法）としては、例えば、高周波誘導プラズマ（ＩＣＰ）発光分析法、蛍光Ｘ線分析法などが挙げられるが、本発明では、高周波誘導プラズマ（ＩＣＰ）発光分析法で測定された値を用いるものとする。
【００４２】
また、前記スメクタイトとしては、その化学組成式において酸化ナトリウム（Ｎａ2Ｏ）／酸化カルシウム（ＣａＯ）の質量比が１０／０〜１０／１０（１０／０及び１０／１０を含む）の範囲であるスメクタイトを用いるのが好ましい。このような比率範囲にある場合には、アレルゲンの吸着性能をさらに向上させることができる。
【００４３】
前記スメクタイトとしては、特に限定されるものではないが、例えばモンモリロナイト、バイデライト、ノントロナイト、サポナイト、ヘクトライト、スチーブンサイト等が挙げられる。
【００４４】
中でも、前記スメクタイトとしては、モンモリロナイトを７０質量％以上含有するスメクタイトを用いるのが好ましい。この場合には、アレルゲンの吸着性能をより一層向上させることができる。
【００４５】
前記スメクタイトとしては、平均粒子径が０．０１〜５μｍのスメクタイト粉体（粉末）を用いるのが好ましい。この場合には、スメクタイトの分散性を向上させることができるので、例えばこのアレルゲン吸着剤を布帛や樹脂シートに均一に付与（固着、練り込み等）することが可能となる。なお、平均粒子径が０．０１μｍ未満のものは入手が困難であるし、小さすぎて舞い上がる等取り扱いが困難であるので、好ましくない。中でも、平均粒子径が０．１〜３μｍのスメクタイト粉体を用いるのがより好ましい。
【００４６】
前記平均粒子径は、レーザー回折／散乱法により測定される体積平均粒子径（メジアンＤ50）である。体積平均粒子径（メジアンＤ50）は、全粒子の粒子径及び体積を測定し、小さい粒子径のものから順次体積を積算し、該積算体積が全粒子の合計体積に対して５０％となる粒子の粒子径である。
【００４７】
なお、本発明のアレルゲン吸着剤は、本発明の効果を阻害しない範囲であれば、前記特定のスメクタイト（化学組成式における酸化ナトリウムの含有率が２．０〜５．０質量％の範囲であり、酸化カルシウムの含有率が０質量％以上２．２質量％以下であるスメクタイト）以外に、粘土鉱物（前記特定のスメクタイトを除く）等の他の成分を含有していてもよい。
【００４８】
本発明のアレルゲン吸着剤を布帛、樹脂シート等に付与する手法としては、特に限定されるものではないが、例えば、固着、練り込み等が挙げられる。即ち、下記のような構成の布帛や樹脂シートを構成するのが好ましい。
１）構成繊維の少なくとも一部の繊維に前記アレルゲン吸着剤が固着されてなる布帛１
２）合成樹脂及び前記アレルゲン吸着剤を含有する樹脂組成物からなる練り込み繊維を構成繊維の少なくとも一部に用いて構成された布帛１
３）合成樹脂シートの表面に前記アレルゲン吸着剤が固着されてなる樹脂シート（樹脂フィルムを含む）１０
４）合成樹脂および前記アレルゲン吸着剤を含有する樹脂組成物からなる樹脂シート（樹脂フィルムを含む）１０。
【００４９】
上記１）の構成において、布帛１におけるアレルゲン吸着剤の固着量は０．０５〜３ｇ／ｍ2であるのが好ましい。０．０５ｇ／ｍ2以上であることでアレルゲンをより効率良く吸着できる。また、３ｇ／ｍ2を超えても固着量の増加に見合った効果の向上が得られないので、３ｇ／ｍ2以下であるのがよい。
【００５０】
上記２）の構成において、前記練り込み繊維におけるアレルゲン吸着剤の含有率は０．０２５〜１．５質量％であるのが好ましい。０．０２５質量％以上であることでアレルゲンをより効率良く吸着できる。また、１．５質量％を超えても含有率の増加に見合った効果の向上が得られないので、１．５質量％以下であるのがよい。
【００５１】
上記３）の構成において、前記樹脂シート１０におけるアレルゲン吸着剤の固着量は０．０５〜３ｇ／ｍ2であるのが好ましい。０．０５ｇ／ｍ2以上であることでアレルゲンをより効率良く吸着できる。また、３ｇ／ｍ2を超えても固着量の増加に見合った効果の向上が得られないので、３ｇ／ｍ2以下であるのがよい。
【００５２】
上記４）の構成において、前記樹脂組成物におけるアレルゲン吸着剤の含有率は０．５〜５．０質量％であるのが好ましい。０．５質量％以上であることでアレルゲンをより効率良く吸着できる。また、５．０質量％を超えても含有率の増加に見合った効果の向上が得られないので、５．０質量％以下であるのがよい。
【００５３】
前記布帛としては、特に限定されるものではないが、例えば、不織布、織布、編布、パイル布帛等が挙げられる。前記不織布、織布、編布を構成する繊維としては、特に限定されるものではなくどのようなものでも使用でき、例えば、ポリエステル繊維、ナイロン繊維、ポリプロピレン繊維、アクリル繊維等の合成繊維、あるいは麻、綿、羊毛等の天然繊維等が挙げられる。
【００５４】
前記パイル布帛の一実施形態を図１に示す。このパイル布帛１は、カーペットとして用いられるものであり、表面にパイル層２を有する基布３の裏面に裏打ち層４が積層一体化されたものである。これら構成部材２、３、４のいずれに前記アレルゲン吸着剤が付与（固着、練り込み等）されていてもよい。
【００５５】
なお、本発明の布帛１の構成は、図１に例示のパイル層を有する構成のものに特に限定されるものではなく、例えばパイル層を有しない布帛（不織布、織布、編布等）であってもよい。
【００５６】
前記樹脂シート（樹脂フィルムを含む）１０の一実施形態を図２に示す。この樹脂シート１０は、片面に前記アレルゲン吸着剤が固着されてなる。即ち、図２では、樹脂シート１０の片面が、アレルゲン吸着剤固着面１０ａである。勿論、樹脂シート１０の両面がアレルゲン吸着剤固着面１０ａになっていてもよい。前記樹脂シート（樹脂フィルムを含む）１０を構成する合成樹脂としては、特に限定されるものではないが、例えば、ポリプロピレン樹脂、ポリエチレン樹脂、ポリ塩化ビニル樹脂、オレフィン系熱可塑性エラストマー（エチレン−酢酸ビニル、非晶性エチレン−α−オレフィン共重合体、エチレン−プロピレンゴム、エチレン−プロピレン−ジエンゴム等）、スチレン系熱可塑性エラストマー等の熱可塑性エラストマー、スチレンブタジエンゴム、イソプレンゴム等のゴム成分系などが挙げられる。
【００５７】
本発明において、アレルゲン吸着剤を布帛、樹脂シート等に固着させるためのバインダー樹脂としては、例えば自己架橋型（メタ）アクリル樹脂、ウレタン樹脂、酢酸ビニル樹脂、シリコーン樹脂等が挙げられる。例えば、前記アレルゲン吸着剤及び前記バインダー樹脂を含むエマルジョン（水系エマルジョン、非水系エマルジョンなど）を布帛の構成繊維、或いは樹脂シートの表面等に塗布して乾燥させることによって固着させることができる。前記塗布の手法としては、特に限定されるものではないが、例えばスプレー法、コーティング法、ディッピング法等が挙げられる。
【００５８】
前記基布３としては、特に限定されるものではなくどのようなものでも使用できる。例えば、ポリエステル繊維、ナイロン繊維、ポリプロピレン繊維、アクリル繊維等の合成繊維、あるいは麻、綿、羊毛等の天然繊維等の繊維からなる糸を製編織した布地の他、各種の繊維や糸を、ニードリング等により機械的に接結したり、あるいは接着剤等により化学的に接結した不織布等を使用できる。
【００５９】
前記パイル層２のパイル素材としては、特に限定されるものではなく、ポリエステル繊維、ナイロン繊維、ポリプロピレン繊維、アクリル繊維、レーヨン繊維等の繊維からなるもの等を好適に使用でき、その他、麻、綿、羊毛等の天然繊維からなるもの等を使用できる。更にパイル層の形成手段も特に限定されるものではなく、例えばモケット等のように経パイル織、緯パイル織等の製織によりパイル層を形成する手段、タフティングマシン等によりパイル糸を植毛してパイル層を形成する手段、編機によりパイル層を形成する手段、接着剤を用いてパイル糸を接着してパイル層を形成する手段等を例示することができる。パイル形態も特に限定されず、カットパイル、ループパイル等いずれの形態であっても良い。
【００６０】
前記裏打ち層４の材質としては、特に限定されず、例えば樹脂組成物、ゴム組成物、ジュート、ポリプロピレン織布、ニードルパンチ基布などが挙げられるが、これらの中でも樹脂組成物やゴム組成物が好適に使用される。この樹脂組成物の樹脂成分としては、アクリル系、ウレタン系、ポリ塩化ビニル、ポリエチレン、ポリプロピレン、エチレン−酢酸ビニル共重合体（ＥＶＡ）等の樹脂を挙げることができる。また、ゴム組成物のゴム成分としては、ＳＢＲ（スチレン−ブタジエンゴム）、ＭＢＲ（メチルメタクリレート−ブタジエンゴム）、ＮＢＲ（アクリロニトリル−ブタジエンゴム）、あるいは天然ゴム等が挙げられる。
【実施例】
【００６１】
次に、本発明の具体的実施例について説明するが、本発明はこれら実施例のものに特に限定されるものではない。なお、以下の平均粒子径は、レーザー回折／散乱法により測定された体積平均粒子径（メジアンＤ50）である。
【００６２】
＜原材料（粘土鉱物）＞
［スメクタイトＡ］
化学組成：表１に記載
（化学組成式における酸化ナトリウム（Ｎａ2Ｏ）の含有率が３．２質量％、化学組成式における酸化カルシウム（ＣａＯ）の含有率が１．１質量％、モンモリロナイト含有率：８７質量％、平均粒子径１μｍの粉末）。
【００６３】
［スメクタイトＢ］
化学組成：表１に記載
（化学組成式における酸化ナトリウム（Ｎａ2Ｏ）の含有率が４．５質量％、化学組成式における酸化カルシウム（ＣａＯ）の含有率が０．０質量％、モンモリロナイト含有率：９８質量％、平均粒子径０．１μｍの粉末）。
【００６４】
［スメクタイトＣ］
化学組成：表１に記載
（化学組成式における酸化ナトリウム（Ｎａ2Ｏ）の含有率が２．７質量％、化学組成式における酸化カルシウム（ＣａＯ）の含有率が１．０質量％、モンモリロナイト含有率：５９質量％、平均粒子径１μｍの粉末）。
【００６５】
［スメクタイトＤ］
化学組成：表１に記載
（化学組成式における酸化ナトリウム（Ｎａ2Ｏ）の含有率が２．０質量％、化学組成式における酸化カルシウム（ＣａＯ）の含有率が２．０質量％、モンモリロナイト含有率：６７質量％、平均粒子径１μｍの粉末）。
【００６６】
［スメクタイトＥ］
化学組成：表１に記載
（化学組成式における酸化ナトリウム（Ｎａ2Ｏ）の含有率が２．４質量％、化学組成式における酸化カルシウム（ＣａＯ）の含有率が１．８質量％、モンモリロナイト含有率：７６質量％、平均粒子径１μｍの粉末）。
【００６７】
［スメクタイトＦ］
化学組成：表１に記載
（化学組成式における酸化ナトリウム（Ｎａ2Ｏ）の含有率が２．６質量％、化学組成式における酸化カルシウム（ＣａＯ）の含有率が０．０質量％、モンモリロナイト含有率：９２質量％、平均粒子径１μｍの粉末）。
【００６８】
［スメクタイトＸ］
化学組成：表１に記載
（化学組成式における酸化ナトリウム（Ｎａ2Ｏ）の含有率が２．０質量％、化学組成式における酸化カルシウム（ＣａＯ）の含有率が３．２質量％、モンモリロナイト含有率：８０質量％、平均粒子径２μｍの粉末）。
【００６９】
［スメクタイトＹ］
化学組成：表１に記載
（化学組成式における酸化ナトリウム（Ｎａ2Ｏ）の含有率が１．８質量％、化学組成式における酸化カルシウム（ＣａＯ）の含有率が１．２質量％、モンモリロナイト含有率：５２質量％、平均粒子径２μｍの粉末）。
【００７０】
［スメクタイトＺ］
化学組成：表１に記載
（化学組成式における酸化ナトリウム（Ｎａ2Ｏ）の含有率が２．７質量％、化学組成式における酸化カルシウム（ＣａＯ）の含有率が２．４質量％、モンモリロナイト含有率：８２質量％、平均粒子径１μｍの粉末）。
【００７１】
［Ｍｇバーミキュライト］
平均粒子径５μｍの粉末。
【００７２】
【表１】
0005411041.tif 000002
【００７３】
なお、表１における「強熱減量」（Ｉｇ−Ｌｏｓｓ）については、蒸発残留物を強熱（６００±２５℃で３０分間）したときに揮散する物質が主として有機物質であって、蒸発残留物と強熱残留物の濃度差を強熱減量の値（質量％）とする。また、表１で化学組成における各含有率（質量％）は、高周波誘導プラズマ（ＩＣＰ）発光分析法で測定された値である。
【００７４】
＜実施例１＞
上記スメクタイトＡを５質量部、水８５質量部、ウレタン樹脂（バインダー樹脂）１０質量部を混合してなる加工液（水系エマルジョン液）を作製した。次いで、ポリエステル繊維布帛（織布）を前記加工液にディッピングした（加工液に浸漬した）後、１５０℃で１０分間加熱乾燥することによって、繊維にスメクタイトＡ（アレルゲン吸着剤）が固着されてなる繊維布帛を得た。得られた布帛におけるアレルゲン吸着剤の固着量は０．５ｇ／ｍ2であった。
【００７５】
＜実施例２＞
５質量部のスメクタイトＡに代えて、５質量部のスメクタイトＢを用いた以外は、実施例１と同様にして、繊維にスメクタイトＢ（アレルゲン吸着剤）が固着されてなる繊維布帛を得た。得られた布帛におけるアレルゲン吸着剤の固着量は０．５ｇ／ｍ2であった。
【００７６】
＜実施例３＞
上記スメクタイトＡを１０質量部、水７０質量部、ウレタン樹脂（バインダー樹脂）２０質量部を混合してなる加工液（水系エマルジョン液）を作製した。次いで、ポリエステル繊維布帛（織布）を前記加工液にディッピングした（加工液に浸漬した）後、１５０℃で１０分間加熱乾燥することによって、繊維にスメクタイトＡ（アレルゲン吸着剤）が固着されてなる繊維布帛を得た。得られた布帛におけるアレルゲン吸着剤の固着量は１．５ｇ／ｍ2であった。
【００７７】
＜実施例４＞
上記スメクタイトＡを０．２５質量％練り込んでマスターチップ化したポリエチレンテレフタレートチップを溶融紡糸機を用いて紡糸することによってポリエチレンテレフタレート製練り込み繊維を得た。この練り込み繊維を織機で製織することによりポリエステル繊維布帛を得た。
【００７８】
＜実施例５＞
上記スメクタイトＡを５質量部、水５質量部、アクリル樹脂（バインダー樹脂）９０質量部を混合してなる加工液（水系エマルジョン液）を作製した。次いで、塩化ビニルフィルムにロールコーター加工にて前記加工液を塗布した後、１６０℃で５分間加熱乾燥することによって、フィルムの表面にスメクタイトＡ（アレルゲン吸着剤）が固着されてなる厚さ１００μｍのフィルムを得た。得られたフィルムにおけるアレルゲン吸着剤の固着量は０．５ｇ／ｍ2であった。
【００７９】
＜実施例６＞
５質量部のスメクタイトＡ（平均粒子径１μｍ）に代えて、５質量部のスメクタイトＡ（平均粒子径７μｍタイプ）を用いた以外は、実施例１と同様にして、繊維にスメクタイト（アレルゲン吸着剤）が固着されてなる繊維布帛を得た。得られた布帛におけるアレルゲン吸着剤の固着量は０．５ｇ／ｍ2であった。
【００８０】
＜実施例７＞
５質量部のスメクタイトＡに代えて、５質量部のスメクタイトＣを用いた以外は、実施例１と同様にして、繊維にスメクタイトＣ（アレルゲン吸着剤）が固着されてなる繊維布帛を得た。得られた布帛におけるアレルゲン吸着剤の固着量は０．５ｇ／ｍ2であった。
【００８１】
＜実施例８＞
５質量部のスメクタイトＡに代えて、５質量部のスメクタイトＤを用いた以外は、実施例１と同様にして、繊維にスメクタイトＤ（アレルゲン吸着剤）が固着されてなる繊維布帛を得た。得られた布帛におけるアレルゲン吸着剤の固着量は０．５ｇ／ｍ2であった。
【００８２】
＜実施例９＞
５質量部のスメクタイトＡに代えて、５質量部のスメクタイトＥを用いた以外は、実施例１と同様にして、繊維にスメクタイトＥ（アレルゲン吸着剤）が固着されてなる繊維布帛を得た。得られた布帛におけるアレルゲン吸着剤の固着量は０．５ｇ／ｍ2であった。
【００８３】
＜実施例１０＞
上記スメクタイトＥを４級アミンで有機カチオン化処理したもの（アレルゲン吸着剤）を４質量部、スチレン−ブタジエン−スチレンブロック共重合体８６質量部、マレイン酸変性ポリエチレン１０質量部をバンバリーミキサーで混練した後、設定温度１６０℃の２本ロールを用いて加工することによって、スメクタイトＥが練り込まれてなる厚さ１．０ｍｍの樹脂シートを得た。
【００８４】
＜実施例１１＞
５質量部のスメクタイトＡに代えて、５質量部のスメクタイトＦを用いた以外は、実施例１と同様にして、繊維にスメクタイトＦ（アレルゲン吸着剤）が固着されてなる繊維布帛を得た。得られた布帛におけるアレルゲン吸着剤の固着量は０．５ｇ／ｍ2であった。
【００８５】
＜比較例１＞
５質量部のスメクタイトＡに代えて、５質量部のスメクタイトＸを用いた以外は、実施例１と同様にして、繊維にスメクタイトＸが固着されてなる繊維布帛を得た。得られた布帛におけるスメクタイトＸの固着量は０．５ｇ／ｍ2であった。
【００８６】
＜比較例２＞
５質量部のスメクタイトＡに代えて、５質量部のスメクタイトＹを用いた以外は、実施例１と同様にして、繊維にスメクタイトＹが固着されてなる繊維布帛を得た。得られた布帛におけるスメクタイトＹの固着量は０．５ｇ／ｍ2であった。
【００８７】
＜比較例３＞
５質量部のスメクタイトＡに代えて、５質量部のスメクタイトＺを用いた以外は、実施例１と同様にして、繊維にスメクタイトＺが固着されてなる繊維布帛を得た。得られた布帛におけるスメクタイトＹの固着量は０．５ｇ／ｍ2であった。
【００８８】
＜比較例４＞
５質量部のスメクタイトＡに代えて、５質量部のＭｇバーミキュライトを用いた以外は、実施例１と同様にして、繊維にＭｇバーミキュライトが固着されてなる繊維布帛を得た。得られた布帛におけるＭｇバーミキュライトの固着量は０．５ｇ／ｍ2であった。
【００８９】
【表２】
0005411041.tif 000003
【００９０】
【表３】
0005411041.tif 000004
【００９１】
上記のようにして得られた繊維布帛、フィルム、シートのアレルゲン低減性能及び風合いを下記評価法に基づいて評価した。これらの評価結果を表２、３に示す。
【００９２】
＜アレルゲン低減性能（アレルゲン吸着性能）評価法＞
ｐＨ７．４のリン酸バッファー（緩衝溶液）で２００倍に希釈したダニアレルゲンＤｅｒｆ１（コナヒョウヒダニ；フン由来アレルゲン）含有リン酸バッファー溶液（以下、「ＰＢＳ」という）３．０ｍＬに、４ｃｍ角の大きさの測定試験片（繊維布帛、フィルム、シート）を加え、３５℃で１６時間撹拌した後（以下、「測定液」という）、ＰＢＳ溶液中のダニアレルゲン濃度をＥＬＩＳＡ法のサンドイッチ法により測定した。即ち、次のような手順で行った。
１）５０ｍＭの炭酸ナトリウムバッファー（ｐＨ９．６）で、６Ａ８モノクローナル抗体を１０００倍希釈し、この希釈液をＥＬＩＳＡ用９６穴プレートの各ウェルに１００μＬずつ分注し、４℃で１６時間放置する。
２）プレートの液を捨て、Ｔｗｅｅｎ２０を０．０５質量％含有するリン酸バッファー溶液（以下、「ＰＢＳＴ」という）で３回洗浄した後、ブロッキング液（１％ＢＳＡを含むＰＢＳ）を各ウェルに加え、３０分間放置する。
３）プレートの液を捨て、ＰＢＳＴで３回洗浄した後、測定液を各ウェルに１００μＬ加えて３０分間静置する。
４）プレートの液を捨て、ＰＢＳＴで３回洗浄した後、１０００倍に希釈した４Ｃ１ビオチン化モノクローナル抗体を各ウェルに１００μＬ加えて１時間静置する。
５）プレートの液を捨て、ＰＢＳＴで３回洗浄した後、１０００倍に希釈したペルオキシターゼ標識ストレプトアビジンを各ウェルに１００μＬ加えて３０分間静置する。
６）プレートの液を捨て、ＰＢＳＴで３回洗浄した後、発色基質液を各ウェルに１００μＬ加えて遮光したまま１０分間静置し、反応停止液を各ウェルに１００μＬ加えて反応を停止させ、マイクロプレートリーダーを用いて吸光度を測定する。
７）検量線用標準溶液の吸光度から得られる検量線を用いてダニアレルゲン濃度を算出する。
【００９３】
アレルゲン低減率（％）＝（当初のアレルゲン濃度−試験後のアレルゲン濃度）÷（当                            初のアレルゲン濃度）×１００
上記の式からアレルゲン低減率（％）を算出した。
【００９４】
＜風合い評価法＞
繊維布帛、フィルムの表面を手で触り、その時の感触が、ざらつき感が全くなくて風合いに優れているものを「◎」とし、ざらつき感が殆どなくて風合いの良いものを「○」とし、ざらつき感があって風合いが悪いものを「×」とした。
【００９５】
表から明らかなように、本発明のアレルゲン吸着剤を用いた実施例１〜４、６〜９、１１の繊維布帛及び実施例５のフィルム並びに実施例１０のシートは、アレルゲン低減率が高く（アレルゲンが大きく低減されており）、アレルゲンを多く取り込んで吸着できることがわかる。
【００９６】
これに対し、本発明の規定範囲を逸脱するアレルゲン吸着剤を用いた比較例１〜４では、アレルゲン低減率は低かった。
【産業上の利用可能性】
【００９７】
本発明のアレルゲン吸着剤は、アレルゲンを吸着する性能に優れているので、これを布帛や樹脂シートに付与することにより、アレルゲン低減性能を有する布帛、樹脂シートを提供できる。
【符号の説明】
【００９８】
１…布帛
２…パイル層
３…基布
４…裏打ち層
１０…樹脂シート
１０ａ…アレルゲン吸着剤固着面
【図１】
0005411041.tif 000005
【図２】
0005411041.tif 000006